(57)【要約】【課題】架橋性高分子を架橋させて成る高分子成形体であって熱による機械物性の劣化が十分に抑えられた高分子成形体を提供する。【解決手段】過酸化物架橋剤と共架橋剤の作用によって硬化された高分子成形体であり、以下に記載する条件下の熱劣化試験の前後におけるＡＳＴＭ  Ｄ  ６３８に準拠して測定した引張り強度（ＭＰａ）の変化率（試験後引張り強度と試験前引張り強度の差と試験前引張り強度の比率）が−５５％〜０％である高分子成形体。［熱劣化試験の条件］  ＪＩＳ  Ｋ６２５１に規定されたダンベル状３号形に打ち抜かれた試験片を使用し、ギヤオーブン内で２５０℃７０時間処理する。【選択図】なし【特許請求の範囲】
【請求項１】
過酸化物架橋剤と共架橋剤の作用によって硬化された高分子成形体であり、以下に記載する条件下の熱劣化試験の前後におけるＡＳＴＭ  Ｄ  ６３８に準拠して測定した引張り強度（ＭＰａ）の変化率（試験後引張り強度と試験前引張り強度の差と試験前引張り強度の比率）が−５５％〜０％であることを特徴とする高分子成形体。
［熱劣化試験の条件］
ＪＩＳ  Ｋ６２５１に規定されたダンベル状３号形に打ち抜かれた試験片を使用し、ギヤオーブン内で２５０℃７０時間処理する。
【請求項２】
共架橋剤が以下の一般式（Ｉ）で表されるメラミン誘導体またはそのプレポリマーである請求項１に記載の高分子成形体。
【化１】
2011162634.tif 000007
（式（Ｉ）中、Ｘ、Ｙ、Ｚのうちの少なくとも２つは、各々独立に、ジアリルアミノ基、モノアリルアミノ基またはアリル−メチルアミノ基を示し、残りは水素原子または置換されていてもよい炭化水素基を示す。）
【請求項３】
高分子が架橋性エラストマーである請求項１又は２に記載の高分子成形体。
【請求項４】
架橋性エラストマーがフッ素ゴムである請求項３に記載の高分子成形体。
【請求項５】
過酸化物架橋剤と前記一般式（Ｉ）で表されるメラミン誘導体から成る共架橋剤の存在下に架橋性の高分子を硬化する請求項１に記載の高分子成形体の製造方法であって、一次架橋の後、１６０〜２９０℃、３〜１５時間の条件で二次架橋を行うことを特徴とする請求項１に記載の高分子成形体の製造方法。
【請求項６】
高分子が架橋性エラストマーである請求項５に記載の製造方法。
【請求項７】
架橋性エラストマーがフッ素ゴムである請求項６に記載の製造方法。
【発明の詳細な説明】
【技術分野】
【０００１】
本発明は、高分子成形体およびその製造方法に関し、詳しくは、過酸化物架橋剤と共架橋剤の作用によって硬化された高分子成形体およびその製造方法に関する。なお、本発明において、高分子とは架橋性エラストマー及び架橋性熱可塑性樹脂の両者を示す。
【背景技術】
【０００２】
架橋性高分子は、過酸化物架橋剤と共架橋剤の作用により硬化されて高分子成形体に成形される。上記の硬化は、架橋性高分子に過酸化物架橋剤と共架橋剤を配合し、所望形状の金型に所定量充填し、加熱プロセスにより一次架橋を施した後、オーブン内で二次架橋を施すことによって行われる。
【０００３】
高分子成形体の機械的特性は重要であるが、架橋プロセスの作用を最大限に発現させることは必ずしも容易ではなく、熱よる機械物性の劣化が十分に抑えられた高分子成形体の製造は困難である。そして、斯かる機械物性の劣化は、例えば、太陽電池、半導体装置などの分野で使用される封止材としての用途においては重要な問題である。
【０００４】
機械物性の１つである圧縮歪みが改善されたフルオロポリマーが提案されている（特許文献１）。この提案では、特殊な組成のフルオロエラストマー組成物の使用により圧縮歪みが改善されており、過酸化物架橋剤としては通常のものが例示され、共架橋剤としては、トリアリルシアヌレート、トリアリルイソシアヌレート、トリ（メチルアリル）イソシアヌレート、トリス（ジアリルアミン）−ｓ−トリアジン等が例示されている。因に、具体的に使用されている共架橋剤はトリアリルイソシアヌレート（以下ＴＡＩＣと称す）である。
【０００５】
ＴＡＩＣは、古くより、有用な共架橋剤として知られている。ＴＡＩＣを使用した高分子成形体の最も大きな特徴は耐薬品性と圧縮永久歪が優れている点である。
【０００６】
しかしながら、汎用されている架橋性エラストマー及び架橋性熱可塑性樹脂に過酸化物架橋剤とＴＡＩＣを作用させて得られる高分子成形体は耐熱劣化性が十分とは言えず、未だ、熱による機械物性の劣化が十分に抑えられた高分子成形体は提案されていない現状にある。
【先行技術文献】
【特許文献】
【０００７】
【特許文献１】特表２００５−５３３１６２号公報
【発明の概要】
【発明が解決しようとする課題】
【０００８】
本発明は、上記実情に鑑みなされたものであり、その目的は、架橋性高分子を架橋させて成る高分子成形体であって熱による機械物性の劣化が十分に抑えられた高分子成形体およびその製造方法を提供することにある。
【課題を解決するための手段】
【０００９】
すなわち、本発明の第１の要旨は、過酸化物架橋剤と共架橋剤の作用によって硬化された高分子成形体であり、以下に記載する条件下の熱劣化試験の前後におけるＡＳＴＭ  Ｄ  ６３８に準拠して測定した引張り強度（ＭＰａ）の変化率（試験後引張り強度と試験前引張り強度の差と試験前引張り強度の比率）が−５５％〜０％であることを特徴とする高分子成形体に存する。
［熱劣化試験の条件］
ＪＩＳ  Ｋ６２５１に規定されたダンベル状３号形に打ち抜かれた試験片を使用し、ギヤオーブン内で２５０℃７０時間処理する。
【００１０】
そして、本発明の第２の要旨は、過酸化物架橋剤と以下の一般式（Ｉ）で表されるメラミン誘導体またはそのプレポリマーから成る共架橋剤の存在下に架橋性の高分子を硬化する請求項１に記載の高分子成形体の製造方法であって、一次架橋の後、１６０〜２９０℃、３〜１５時間の条件で二次架橋を行うことを特徴とする請求項１に記載の高分子成形体の製造方法に存する。
【００１１】
【化１】
2011162634.tif 000002
（式（Ｉ）中、Ｘ、Ｙ、Ｚのうちの少なくとも２つは、各々独立に、ジアリルアミノ基、モノアリルアミノ基またはアリル−メチルアミノ基を示し、残りは水素原子または置換されていてもよい炭化水素基を示す。）
【発明の効果】
【００１２】
本発明によれば、架橋性高分子を架橋させて成る高分子成形体であって熱による機械物性の劣化が十分に抑えられた高分子成形体およびその製造方法が提供される。
【発明を実施するための形態】
【００１３】
以下、本発明を詳細に説明する。
【００１４】
先ず、説明の便宜上、本発明に係る高分子成形体の製造方法について説明する。
【００１５】
本発明で使用する架橋性の高分子は、架橋性エラストマー及び架橋性熱可塑性樹脂である。
【００１６】
架橋性エラストマーとは、ラジカル発生により架橋可能な活性点を有するエラストマーをいう。架橋性エラストマーの種類は、特に限定されず、例えば、天然ゴム、イソプレンゴム、ブタジエンゴム、エチレンプロピレンゴム、スチレンゴム、ニトリルゴム、水素化ニトリルゴム、クロロプレンゴム、クロロスルホン化ポリエチレン、アクリルゴム、エチレンアクリルゴム、シリコーンゴム、フッ素ゴム、ヒドリンゴム、エチレン酢酸ビニル共重合体などが挙げられ、これらの２種以上から成るブレンドゴムでもよい。好ましくはフッ素ゴムである。フッ素ゴムの種類は、特に限定されず、ＫＦＭ系、ＦＦＫＭ系、ＦＥＰＭ系、ＴＦＥ系などが挙げられる。
【００１７】
架橋性熱可塑性樹脂とは、ラジカル発生により架橋可能な活性点を有する熱可塑性樹脂をいう。架橋性熱可塑性樹脂の種類は、特に限定されず、例えば、塩化ビニル樹脂、ポリオレフィン樹脂、アクリル樹脂、ポリスチレン樹脂、ポリカーボネート樹脂、ポリエステル樹脂、ポリアミド樹脂、ポリフェニレンエーテル樹脂、ポリアセタール樹脂、フッ素樹脂等が挙げられ、これらの２種以上のブレンド樹脂でもよい。好ましくは、ポリアミド樹脂、ポリエステル樹脂であり、更に好ましくは、ポリアミド６、ポリアミド６６、ポリブチレンテレフタレートである。
【００１８】
本発明で使用する有機過酸化物は、加硫条件でパーオキシラジカルを発生する有機過酸化物であれば特に限定されない。例えば、ジ−ｔ−ブチルパーオキサイド、ジクミルパーオキサイド、２，５−ジメチル−２，５−ジ（ベンゾイルパーオキシ）ヘキサン、２，５−ジメチル−２，５−ジ（ｔ−ブチルパーオキシ）ヘキサン、１，１−ビス（ｔ−ブチルパーオキシ）−３，５，５−トリメチルシクロヘキサン、２，５−ジメチルヘキサン−２，５−ジヒドロキシパーオキシド、ｔ−ブチルクミルパーオキシド、α，α’−ビス（ｔ−ブチルパーオキシ）−p−ジイソプロピルベンゼン、２，５−ジメチル−２，５−ジ（ｔ−ブチルパーオキシ）ヘキシン−３、ベンゾイルパーオキシド、ｔ−ブチルパーオキシベンゼン等が挙げられる。
【００１９】
本発明においては、上記の有機過酸化物と共に、共架橋剤として、以下の一般式（Ｉ）で表されるメラミン誘導体またはそのプレポリマーを使用することが重要である。
【００２０】
【化２】
2011162634.tif 000003
（式（Ｉ）中、Ｘ、Ｙ、Ｚのうちの少なくとも２つは、各々独立に、ジアリルアミノ基、モノアリルアミノ基またはアリル−メチルアミノ基を示し、残りは水素原子または置換されていてもよい炭化水素基を示す。）
【００２１】
上記の炭化水素基としては、例えば、炭素数１〜１０の脂肪族炭化水素基、脂環式炭化水素基および芳香族炭化水素基が挙げられる。脂肪族炭化水素基は分岐構造を有していてもよく。また、これらは置換基を有していてもよい。炭化水素基の具体例としては、アルキル基、アルケニル基、アルコキシ基、チオアルキル基、アルコキシカルボニル基、シクロヘキシル基、フェニル基、ベンジル基などが挙げられる。なお、式（Ｉ）中のＸ、Ｙ、Ｚは、各々同一であっても異なっていてもよい。
【００２２】
一般式（Ｉ）で表されるメラミン誘導体の具体例としては、トリス（ジアリルアミノ）−Ｓ−トリアジン、トリス（アリルアミノ）−ｓ−トリアジン、トリス（アリル−メチルアミノ）−Ｓ−トリアジン、４，６−ビス（ジアリルアミノ）−２−アリルアミノ−１，３，５−トリアジン、４，６−ビス（ジアリルアミノ）−２−（アリル−メチルアミノ）−１，３，５−トリアジン、４，６−ビス（アリルアミノ）−２−ジアリルアミノ−１，３，５−トリアジン、４，６−ビス（アリルアミノ）２−（アリル−メチルアミノ）−１，３，５−トリアジン、４，６−ビス（アリル−メチルアミノ）−２−ジアリルアミノ−１，３，５−トリアジン、４，６−ビス（アリル−メチルアミノ）２−アリルアミノ−１，３，５−トリアジン、４，６−ビス（ジアリルアミノ）−２−フェニル−１，３，５−トリアジン、４，６−ビス（ジアリルアミノ）−２−シクロヘキシル−１，３，５−トリアジン、４，６−ビス（ジアリルアミノ）−２−メトキシ−１，３，５−トリアジン、４，６−ビス（アリルアミノ）−２−フェニル−１，３，５−トリアジン、４，６−ビス（アリルアミノ）−２−シクロヘキシル−１，３，５−トリアジン、４，６−ビス（アリルアミノ）−２−メトキシ−１，３，５−トリアジン、４，６−ビス（アリル−メチルアミノ）−２−フェニル−１，３，５−トリアジン、４，６−ビス（アリル−メチルアミノ）−２−シクロヘキシル−１，３，５−トリアジン、４，６−ビス（アリル−メチルアミノ）−２−メトキシ−１，３，５−トリアジン等が挙げられる。
【００２３】
一般式（Ｉ）で表されるメラミン誘導体およびそのプレポリマーは、既に公知であり、前者の単量体は、例えば、塩基の存在下に塩化シアヌルにジアリルアミン、モノアリルアミン等と反応させる方法で容易に得ることが出来る。塩基としては、炭酸カリウム、炭酸ナトリウム等のアルカリ金属の炭酸塩、水酸化ナトリウム、水酸化カリウム等のアルカリ金属の水酸化物などが挙げられる。塩基としては、トリエチルアミン等の３級アミンや反応成分であるアミンを塩基として使用する場合もある。反応溶媒としては、テトセヒドロフラン（ＴＨＦ），ジオキサン、トルエン、Ｎ，Ｎ−ジメチルホルムアミド、Ｎ，Ｎ−ジメチルアセトアミド等が使用される。反応温度は、反応成分の種類などによって異なるが、一般的には約２０〜２００℃である。上記のメラミン誘導体のプレポリマーは、有機過酸化物などを開始剤として単量体をラジカル重合させて得ることが出来、その分数平均分子量は、通常１０００〜２００００、好ましくは２０００〜７０００である。
【００２４】
本発明においては、前記の共架橋剤と共に他の共架橋剤を併用してもよい。他の共架橋剤は、特に制限されないが、以下の一般式（II）で表されるイソシアヌレート誘導体が好ましい。
【００２５】
【化３】
2011162634.tif 000004
（式（II）中、Ａ、Ｂ、Ｃのうちの少なくとも２つは、各々独立に、置換されていてもよいアリル基を示し、残りは水素原子または置換されていてもよい炭化水素基を示す。）
【００２６】
上記の炭化水素基は前記一般式（Ｉ）で説明したものと同義である。なお、式（II）中のＡ、Ｂ、Ｃは、各々同一であっても異なっていてもよい。
【００２７】
一般式（II）で表されるイソシアヌレート誘導体は、既に公知であり、その具体例としては、トリアリルイソシアヌレート（ＴＡＩＣ）、ジアリルメタリルイソシアヌレート、ジアリルベンジルイソシアヌレート、ジアリル−４−トリフルオロメチルベンジルイソシアヌレート、トリメタリルイソシアヌレート等が挙げられる。
【００２８】
本発明においては、例えば、重合禁止剤、充填剤、顔料、安定剤、滑剤、離型剤、可塑剤、老化防止剤、カップリング剤などの公知の添加剤を使用することが出来る。
【００２９】
例えば、老化防止剤としては、ジ−ｔ−ブチル−Ｐ−クレゾール、ペンタエリスリチル−テトラキシ［３−（３，５−ジ−ｔ−ブチル−４−ヒドロキシフェニル）プロピオネート］、２，２′メチレンビス（２−メチル−６−ｔ−ブチルフェニル）、ビス（２，２，６，６−テトラメチル−４−ピペラジル）セバケート、Ｎ，Ｎ’−ヘキサン−１，６−ジイルビス〔３−（３，５−ジ−ｔｅｒｔ−ブチル−４−ヒドロキシフェニル）プロピオナミド〕、ビス（２，２，６，６−テトラメチル−４−ピペラジル）セバケート等が挙げられる。
【００３０】
また、カップリング剤としては、γ−クロロプロピルトリメトキシシラン、ビニルトリエトキシシラン、ビニル−トリス−（β−メトキシエトキシ）シラン、γ−メタクリロキシプロピルトリメトキシシラン、β−（３，４−エトキシシクロヘキシル）エチルトリメトキシシラン、γ−グリシドキシプロピルトリメトキシシラン、γ−メルカプトプロピルトリメトキシシラン、γ−アミノプロピルトリメトキシシラン、Ｎ−β−（アミノエチル）−γ−アミノプロピルトリメトキシシラン等が挙げられる。
【００３１】
本発明においては、前記の過酸化物架橋剤と共架橋剤の存在下に架橋性の高分子を硬化して高分子成形体を得る。
【００３２】
過酸化物架橋剤の配合量は、架橋性の高分子の種類によっても異なるが、架橋性の高分子１００重量部に対し、通常０．１〜１０重量部、好ましくは０．５〜５重量部である。共架橋剤の配合量は、架橋性の高分子の種類によっても異なるが、架橋性の高分子１００重量部に対し、通常０．５〜１０重量部、好ましくは０．５〜５重量部である。共架橋剤として、一般式（Ｉ）で表されるメラミン誘導体またはそのプレポリマーと共に一般式（II）で表されるイソシアヌレート誘導体を併用する場合、イソシアヌレート誘導体の割合は、全共架橋剤に対する割合として、通常５０重量％以下である。また、前記の添加剤の割合は、架橋性の高分子１００重量部に対し、通常１０重量部以下、好ましくは５重量部以下である。これらの成分は、バンバリーミキサー、ニーダー、オープンロール等の通常の混練機によって混合され、硬化（架橋）処理の原料粉とされる。
【００３３】
上記の硬化は、所望形状の金型に所定量の原料粉を充填し、加熱プロセスにより一次架橋を施した後、オーブン内で二次架橋を施すことによって行われる。成型機の金型の形状は、例えば、シート状、棒状、リング状、各種複雑なブロック形状など、得られる高分子成形体の用途に応じて任意に選択することが出来る。
【００３４】
一次架橋は、例えば、射出成型機、加圧成型機などを使用し、通常、１５０℃〜２００℃、約２〜３０分加熱することにより行われる。
【００３５】
二次架橋は、１６０℃〜２９０℃、３時間〜１５時間の条件で行うことが重要である。本発明においては、共架橋剤として一般式（Ｉ）で表されるメラミン誘導体またはそのプレポリマーを使用すると共に上記の二次架橋の条件を採用したことにより、過酸化物架橋剤と共架橋剤の作用を最大限に発現させることが出来、熱による機械物性の劣化が十分に抑えられた高分子成形体を得ることが出来る。成形体の形状は、例えば、シート状、棒状、リング状、各種複雑なブロック形状など、その用途に応じて任意の形状とすることが出来る。
【００３６】
次に、本発明の高分子成形体について説明する。
【００３７】
本発明の高分子成形体は、例えば、前述の製造方法で得ることが出来、その最大の特徴は、所定条件下の熱劣化試験の前後におけるＡＳＴＭ  Ｄ  ６３８に準拠して測定した引張り強度（ＭＰａ）の変化率（試験後引張り強度と試験前引張り強度の差と試験前引張り強度の比率）が−５５％〜０％である点にある。
【００３８】
上記の熱劣化試験の条件は、「ＪＩＳ  Ｋ６２５１に規定されたダンベル状３号形に打ち抜かれた試験片を使用し、ギヤオーブン内で２５０℃７０時間処理する」というものである。
【００３９】
なお、上記の「ギヤオーブン内で２５０℃７０時間」の条件は、ＪＩＳ  Ｋ６２５７において規定された加硫ゴムに関する「促進老化試験」の条件に対応する。
【００４０】
ギヤオーブンとしては、例えば、ゴム、プラスチック等の高分子材料の促進熱老化試験機として市販されている（株）東洋精機製作所製の「ギヤ熱老化試験機」（ＡＣＲ−６０Ａ型）を好適に使用することが出来る。
【実施例】
【００４１】
以下、本発明を実施例より更に詳細に説明するが、本発明はその要旨を超えない限り、以下の実施例に限定されるものではない。なお、以下の諸例で使用した評価方法は次の通りである。
【００４２】
（１）引張り強度（ＭＰａ）、１００％引張り応力（ＭＰａ）、伸び（％）の各物性は、ＡＳＴＭ  Ｄ  ６３８に準拠して行った。硬さ（ショアＡ）はＪＩＳ  Ｋ  ６２５３に準拠して行った。
【００４３】
（２）熱劣化試験は、ＪＩＳ  Ｋ６２５１に規定されたダンベル状３号形に打ち抜かれた試験片を使用し、ギヤオーブン内で２５０℃７０時間処理することによって行った。ギヤオーブンは（株）東洋精機製作所製の「ギヤ熱老化試験機」（ＡＣＲ−６０Ａ型）を使用した。
【００４４】
合成例１［トリス（ジアリルアミン）−Ｓ−トリアジンの合成］
１，４−ジオキサン１４０ｇに炭酸ナトリウム３３．９ｇ（０．３２ｍｏｌ）と塩化シアヌール２０．０ｇ（０．１０ｍｏｌ）を添加して溶解した後、ジアリルアミン５１．１ｇ（０．５２ｍｏｌ）を徐々に添加し、更に、苛性ソーダ１５．２ｇ（０．３５ｍｏｌ）を添加した。反応熱により反応液の温度は約９０℃となりその温度で５時間反応させた。その後、冷却し、反応混合物を濾過して副生した塩化ナトリウムを除去し、この濾液を減圧蒸留し溶媒を回収した。得られた残渣を酢酸エチルで希釈してから５重量％塩酸水溶液で抽出し、更に水洗後、無水硫酸マグネシウムで乾燥して濾過した。得られた濾液中の酢酸エチルを減圧蒸留で回収し、更に、残渣を蒸留（留出温度１５５℃、真空度０．４Ｔｏｒｒ）し、３５．２ｇの液体として目的物を得た（ＬＣ純度９９％、収率９３％）。
【００４５】
上記の「ＬＣ純度」は、島津製作所製の「ＬＣ−１０ＡＤＶＰ」に「ＩＮＥＲＴＳＩＬ
ＯＤＳ−３」カラム（２５ｃｍ）を装填し、アセトニトリル溶媒と水混合溶媒を使用してクロマト測定を行い、グラフィーの面積百分率として求めた。
【００４６】
合成例２［トリス（ジアリルアミン）−Ｓ−トリアジンのプレポリマーの合成］
上記と同様にしてトリス（ジアリルアミン）−Ｓ−トリアジンを合成し、これを単量体として使用し、次の要領でそのプレポリマーを合成した。
キシレン７８ｇ中、ジクミルパーオキサイド２．１１ｇ（０．００１ｍｏｌ）の存在下、単量体２０．０ｇ（０．０５ｍｏｌ）を１４０℃で６時間加熱処理した。そして、得られた反応液を冷却し、メタノール１００ｇ中に添加した後に濾過し、得られた残渣を乾燥して粉体状のプレポリマー７．６ｇを得た。収率は３８％であり、ＧＰＣ分析で求めた数平均分子量（Ｍｎ）３，０００であった。
【００４７】
上記の「ＧＰＣ分析」は、カラムとして、東ソー（株）製の「ＳＵＰＥＲ  ＨＭ−Ｎ」（１５ｃｍ）２本、「ＳＵＰＥＲ  ＨＺ−１０００」（１５ｃｍ）１本を使用し、キャリアにテラヒドロフランを使用して行った。
【００４８】
実施例１〜４及び比較例１：
表１に示す配合組成でオープンロールにてフッ素ゴムへ混練りした。得られたエラストマー組成物を原料とし、表１に示す条件でプレス架橋（一次架橋）を行い、次いで表２に示す条件で二次架橋を行なった。そして、各架橋物の機械的特性を評価した。その結果を表２に示す。
【００４９】
【表１】
2011162634.tif 000005
（１）ダイキン工業（株）製「ダイエル  Ｇ−９０２」
（２）Carbons  Inc.製「サーマックスＭＴ  Ｎ９９０」
（３）２，５−ジメチル−２，５−（ｔ−ブチルパーオキシ）ヘキサン（日本油脂（株）製）
（４）合成例１で得たトリス（ジアリルアミン）−Ｓ−トリアジン
（５）合成例２で得たトリス（ジアリルアミン）−Ｓ−トリアジンのプレポリマー
（６）トリアリルイソシアヌレート（日本化成（株）製）
【００５０】
【表２】
2011162634.tif 000006